이 와 동시 에 , 2 개 의 별도 공급 물 을 제조 하 였 다 . 공급 물 1 은 488 . 10 중량 부 의 에틸 헥 실 메타크릴 레이트 , 213 . 54 중량 부 의 스티렌 , 183 . 04 중량 부 의 n - 부틸 메타크릴 레이트 , 183 . 04 중량 부 의 2 - 히드록시 에틸 아크릴 레이트 , 457 . 60 중량 부 의 4 - 히드록시 부틸 아크릴 레이트 및 32 . 50 중량 부 의 아크릴산 으로 구성 되 었 다 . 공급 물 2 는 62 . 54 중량 부 의 용매 나프타 및 152 . 53 중량 부 의 퍼 옥사이드 TBPEH 로 구성 되 었 다 . 온도 가 145 ℃ 에 도달 하 면 , 공급 물 2 를 285 분 의 시간 에 걸쳐 서서히 그리고 균일 한 속도 에서 계량 하 였 다 . 공급 물 2 의 출발 후 15 분 째 에 , 공급 물 1 을 반응기 내 로 240 분 의 기간 에 걸쳐 천천히 그리고 균일 한 속도 로 계량 하 였 다 . 공급 물 2 의 계량 된 첨가 가 끝난 후 에 , 반응 혼합물 을 145 ℃ 에서 120 분 이상 동안 후 중합 을 위해 교반 하 였 다 .